(57)【特許請求の範囲】
【請求項１】
マイエナイト（Mayenite：Ｃａ１２Ａｌ１４Ｏ３３）と水酸化カルシウム〔Ｃａ（ＯＨ）２〕を水に投入して、マイエナイトと水酸化カルシウムのモル比１：９で、水と反応させることにより、水素を発生させるとともに、カトイト〔Katoite：Ｃａ３Ａｌ２（ＯＨ）１２〕を生成する水素製造工程と、生成したカトイトを温度３００〜５００℃で焼成して、マイエナイトと水酸化カルシウムを再生する再生工程と、再生したマイエナイトおよび水酸化カルシウムを水素製造工程に戻す循環工程とよりなることを特徴とする、継続的水素製造方法。
【発明の詳細な説明】
【技術分野】
【０００１】
本発明は、継続的水素製造方法に関するものである。
【背景技術】
【０００２】
近年、クリーンエネルギーである水素をエネルギー源として用いることが多く提案されており、例えば、水素を燃料とする燃料電池で駆動される自動車の開発が行われている。水素を燃料とする燃料電池からの排ガスは、内燃機関からの排ガスに含まれる窒素酸化物、粒子状物質、二酸化炭素等を含んでいないので、このような燃料電池は、環境汚染および地球温暖化を抑制できるクリーンな動力源として注目されている。
【０００３】
しかしながら、水素は貯蔵の際の体積が大きく、例えば自動車用の燃料電池にあっては、燃料である水素の供給手段が課題となっている。
【０００４】
下記の特許文献１には、アンモニア等を分解して水素を生成する方法が開示されており、アンモニアおよび／またはヒドラジンからなる水素源を、触媒反応により窒素と水素とに分解して燃料電池に供給する分解器を有する燃料電池用水素生成装置が記載され、さらに、下記の特許文献２には、特許文献１の発明を改良したアンモニアから水素を効率的に生成する水素生成装置及び水素生成方法が記載されている。
【０００５】
一方、燃料電池自体を小型化することが求められており、これは、携帯電話、ＰＤＡ（Personal Digital Assistant、携帯情報端末機）、デジカメ、ノートパソコン等に使用される充電式二次電池のＡＣ−ＤＣコンバータの代用として利用することを目的としたものである。
【先行技術文献】
【特許文献】
【０００６】
【特許文献１】特開２００３−４０６０２号公報
【特許文献２】特開２０１０−２４１６４７号公報
【発明の概要】
【発明が解決しようとする課題】
【０００７】
しかしながら、上記特許文献１および２に記載のアンモニアの触媒反応により水素を製造する従来法では、アンモニアが、悪臭防止法に基づく特定悪臭物質のひとつであり、毒物および劇物取締法においても劇物に指定されているため、アンモニアの取り扱いが非常に面倒であるという問題があった。
【０００８】
本発明の目的は、上記の従来技術の問題を解決し、クリーンエネルギーである水素を、従来のようなアンモニアを使用することなく、簡便にかつ継続的に製造することができて、しかも非常に安全性が高い、継続的水素製造方法を提供することにある。
【０００９】
また、本発明の目的は、クリーンエネルギーである水素を用いた燃料電池自体を小型化することができて、例えば携帯電話、ＰＤＡ（携帯情報端末機）、デジカメ、ノートパソコン等に使用される充電式二次電池のＡＣ−ＤＣコンバータの代用として利用することができる燃料電池にも適用可能な、継続的水素製造方法を提供することにある。
【課題を解決するための手段】
【００１０】
上記目的を達成するために、請求項１の水素の製造方法の発明は、マイエナイト（Mayenite：Ｃａ１２Ａｌ１４Ｏ３３）と水酸化カルシウム〔Ｃａ（ＯＨ）２〕を水に投入して、マイエナイトと水酸化カルシウムのモル比１：９で、水と反応させることにより、水素を発生させるとともに、カトイト〔Katoite：Ｃａ３Ａｌ２（ＯＨ）１２〕を生成する水素製造工程と、生成したカトイトを温度３００〜５００℃で焼成して、マイエナイトと水酸化カルシウムを再生する再生工程と、再生したマイエナイトおよび水酸化カルシウムを水素製造工程に戻す循環工程とよりなることを特徴としている。
【００１１】
本発明において、水素製造工程における水の温度は５０〜１００℃であることが好ましい。
【発明の効果】
【００１３】
請求項１の継続的水素製造方法の発明は、マイエナイト（Mayenite）と水酸化カルシウムを水に投入して水と反応させることにより、水素を発生させるとともに、カトイト（Katoite）を生成する水素製造工程と、生成したカトイトを焼成して、マイエナイトと水酸化カルシウムを再生する再生工程と、再生したマイエナイトおよび水酸化カルシウムを水素製造工程に戻す循環工程とよりなることを特徴とするもので、請求項１の発明によれば、クリーンエネルギーである水素を、従来のようなアンモニアを使用することなく、簡便にかつ継続的に製造することができて、しかも非常に安全性が高いという効果を奏する。
【００１４】
また、本発明の継続的水素製造方法によれば、クリーンエネルギーである水素を用いた燃料電池自体を小型化することができて、例えば携帯電話、ＰＤＡ（携帯情報端末機）、デジカメ、ノートパソコン等に使用される充電式二次電池のＡＣ−ＤＣコンバータの代用として利用することができる燃料電池にも適用可能であるという効果を奏する。
【図面の簡単な説明】
【００１７】
【図１】本発明の継続的水素製造方法を実施した水素製造用試験装置の例を示す概略フローシートである。
【図２】本発明の継続的水素製造方法を実施した水素製造試験における水素発生速度の経時変化を示すグラフである。
【図３】本発明の実施例におけるカトイト（Katoite）のＸＲＤ（Ｘ線解析測定）の測定結果のパターンを示すチャートである。
【図４】本発明の実施例におけるマイエナイト（Mayenite）のＸＲＤの測定結果のパターンを示すチャートである。
【発明を実施するための形態】
【００１８】
つぎに、本発明の実施の形態を説明するが、本発明はこれらに限定されるものではない。
【００１９】
本発明による継続的水素製造方法は、マイエナイト（Mayenite：Ｃａ１２Ａｌ１４Ｏ３３）と水酸化カルシウム〔Ｃａ（ＯＨ）２〕を水に投入して水と反応させることにより、水素を発生させるとともに、カトイト〔Katoite：Ｃａ３Ａｌ２（ＯＨ）１２〕を生成する水素製造工程と、生成したカトイトを焼成して、マイエナイトと水酸化カルシウムを再生する再生工程と、再生したマイエナイトおよび水酸化カルシウムを水素製造工程に戻す循環工程とよりなることを特徴とするものである。
【００２０】
本発明の継続的水素製造方法の水素製造工程において、マイエナイトと水酸化カルシウムを水に投入して、水と反応させると、下記の反応式のように、カトイト〔Ｃａ３Ａｌ２（ＯＨ）１２〕と水素（Ｈ２）が生じる。
【００２１】
Ｃａ１２Ａｌ１４Ｏ３３−ｘ＋９Ｃａ（ＯＨ）２＋（３３＋ｘ）Ｈ２Ｏ
→７Ｃａ３Ａｌ２（ＯＨ）１２＋ｘＨ２
この水素製造工程において、水の温度が、５０〜１００℃であり、マイエナイトと水酸化カルシウムのモル比が、１：９であることが好ましい。
【００２２】
ここで、継続的水素製造方法の水素製造工程における水の温度が５０℃未満であれば、水素生成反応の速度が遅くなり、かつ収率が悪くなるので、好ましくない。なお、水素の生成反応の際、水の温度は１００℃を超えることはないが、水の温度は、１００℃以下であることが好ましい。
【００２３】
つぎに、本発明の継続的水素製造方法の再生工程において、生成したカトイトを焼成して、マイエナイトと水酸化カルシウムを再生する。
【００２４】
ここで、カトイトを焼成すると、下記の反応式のように、マイエナイトと水酸化カルシウムが生じる。
【００２５】
７Ｃａ３Ａｌ２（ＯＨ）１２→Ｃａ１２Ａｌ１４Ｏ３３＋９Ｃａ（ＯＨ）２＋３３Ｈ２Ｏ
この場合、カトイトの焼成温度は、３００〜５００℃であることが好ましい。
【００２６】
ここで、カトイトの焼成温度が３００℃未満であれば、脱水反応が十分に進行せず、収率が悪いので、好ましくない。また、カトイトの焼成温度が５００℃を超えると、カトイトの結晶構造が壊れ、収率が悪くなるので、好ましくない。
【００２７】
本発明によるマイエナイトの製造方法によれば、従来のように空気中で１２００〜１３５０℃まで加熱するというような高温処理を必要とすることなくマイエナイトと水酸化カルシウムを再生することができ、設備費および加熱費が安くつき、ひいては水素の製造コストが安くつくものである。
【００２８】
さらに、本発明の継続的水素製造方法の循環工程において、再生したマイエナイトおよび水酸化カルシウムを水素製造工程に戻すものである。
【００２９】
本発明による継続的水素製造方法によれば、クリーンエネルギーである水素を、従来のようなアンモニアを使用することなく、簡便にかつ継続的に製造することができる。そして、マイエナイト（Mayenite）および水酸化カルシウムは、いずれも毒性のない粉粒状体であるため、取り扱いが容易であり、しかも非常に安全性が高いものである。
【００３０】
また、本発明の継続的水素製造方法によれば、クリーンエネルギーである水素を用いた燃料電池自体を小型化することができて、例えば携帯電話、ＰＤＡ（携帯情報端末機）、デジカメ、ノートパソコン等に使用される充電式二次電池のＡＣ−ＤＣコンバータの代用として利用することができる燃料電池にも適用可能である。
【実施例】
【００３１】
つぎに、本発明の実施例を比較例と共に説明するが、本発明は、これらの実施例に限定されるものではない。  
実施例１
図１に示す水素製造用試験装置を用いて本発明による継続的水素製造方法を実施した。
【００３２】
本発明による継続的水素製造方法は、マイエナイトと水酸化カルシウムを水に投入して水と反応させることにより、水素を発生させるとともに、カトイトを生成する水素製造工程と、生成したカトイトを焼成して、マイエナイトと水酸化カルシウムを再生する再生工程と、再生したマイエナイトおよび水酸化カルシウムを水素製造工程に戻す循環工程とよりなるものである。
【００３３】
＜水素製造工程＞
まず、容量１リットルの反応器（セパラブルフラスコ）にイオン交換水２００ｍｌを入れた。つぎに、アルミニウム粉体（商品名＃１５０、ミナルコ社製）９ｇと水酸化カルシウム〔Ｃａ（ＯＨ）２〕（和光純薬工業社製）１２ｇを反応器に投入して撹拌した。水素ガスの生成が終了した後、イオン交換水をろ過し、ろ過された固形分を、温度７０℃で、空気下で乾燥した。
【００３４】
得られた固形分は、カトイト（Katoite）であり、これを温度３００℃で、空気下で２時間焼成すると、マイエナイト（Mayenite：Ｃａ１２Ａｌ１４Ｏ３３）と水酸化カルシウムが生じた。
【００３５】
容量１リットルの反応器（セパラブルフラスコ）にイオン交換水２００ｍｌを入れた。つぎに、上記で得られたマイエナイト（Ｃａ１２Ａｌ１４Ｏ３３）と，水酸化カルシウム〔Ｃａ（ＯＨ）２〕の混合物９ｇ（モル比が１：９）を反応器に投入して撹拌した。加温し、イオン交換水の温度を５５℃に設定した。マイエナイトと水酸化カルシウムを、水と反応させることにより、水素を発生させた。水素ガスは、除湿剤としてシリカゲルを充填した除湿機を通過させて水分を除去した後、石鹸膜流量計により発生量を計測した。発生したガスの成分は、ＴＣＤ（Thermal Conductivity Detecter）型ガスクロマトグラフ（商品名ＧＣ−８Ａ、島津製作所社製）の分析により、水素であることが確認された。イオン交換水が所定温度に到達してから６０分にわたって水素ガスが発生していることが確認できた。このときの水素発生速度の経時変化を、下記の図２に示した。約６０分における水素ガスの発生量は、約３００ｍｌであった。
【００３６】
ここで、マイエナイトと水酸化カルシウムを水に投入して、水と反応させると、下記反応式のように、カトイト〔Katoite：Ｃａ３Ａｌ２（ＯＨ）１２〕と水素（Ｈ２）が生じた。
【００３７】
Ｃａ１２Ａｌ１４Ｏ３３−ｘ＋９Ｃａ（ＯＨ）２＋（３３＋ｘ）Ｈ２Ｏ
→７Ｃａ３Ａｌ２（ＯＨ）１２＋ｘＨ２
ここで、図３に示すＸＲＤ（Ｘ線解析測定、X-Ray Diffraction spectroscopy）の測定結果のパターンから、カトイト（Katoite）の構造に帰属するピークが示されており、カトイトが生成されていることが確認できた。
【００３８】
＜再生工程＞
水素ガスの生成が終了した後、イオン交換水をろ過し、ろ過された固形分を、温度７０℃で、空気下で乾燥した。
【００３９】
得られた固形分は、上記のように、カトイトであり、これを温度３００℃で、空気下で２時間焼成した。
【００４０】
つぎに、このカトイトの焼成により、下記反応式のように、マイエナイト（Mayenite：Ｃａ１２Ａｌ１４Ｏ３３）が生じた。マイエナイトの収率は、８０％であった。
【００４１】
７Ｃａ３Ａｌ２（ＯＨ）１２→Ｃａ１２Ａｌ１４Ｏ３３＋９Ｃａ（ＯＨ）２＋３３Ｈ２Ｏ
ここで、図４に示すＸＲＤ（Ｘ線解析測定）の測定結果のパターンから、マイエナイト（Mayenite）の構造に帰属するピークが示されており、マイエナイトが生成されていることが確認できた。
【００４２】
＜循環工程＞
ついで、再生したマイエナイト６．１ｇおよび水酸化カルシウム２．９ｇを水素製造工程に戻した。
【００４３】
さらに、再生したマイエナイトおよび水酸化カルシウムを使用して、再度、水素の製造工程を実施した。イオン交換水が所定温度に到達してから約１０分にわたって水素ガスが発生していることが確認できた。このときの水素発生速度の経時変化を、下記の図２にあわせて示した。約７分における水素ガスの発生量は、約２０ｍｌであった。なお、再生マイエナイトおよび再生水酸化カルシウムを使用した水素製造工程における水素の収量の低下は、再生マイエナイトの内部の格子構造が回復してしないことが考えられる。しかしここで、水素の収量の低下は、改良すべき課題であるとしても、再生したマイエナイトおよび水酸化カルシウムを使用して、再度、水素の製造工程を実施することが可能であることが判明した。
【００４４】
以上のことから、本発明の継続的水素製造方法によれば、クリーンエネルギーである水素を、従来のようなアンモニアを使用することなく、簡便にかつ継続的に製造することができ、しかも非常に安全性が高いものである。
【００４５】
また、本発明の継続的水素製造方法によれば、クリーンエネルギーである水素を用いた燃料電池自体を小型化することができて、例えば携帯電話、ＰＤＡ（携帯情報端末機）、デジカメ、ノートパソコン等に使用される充電式二次電池のＡＣ−ＤＣコンバータの代用として利用することができる燃料電池にも適用可能であると考えられる。
【００４６】
比較例１
比較のために、上記実施例１の場合と同様の実験を行うが、実施例１の場合と異なる点は、マイエナイトおよび水酸化カルシウムの再生工程において、先に得られた固形分のカトイトの焼成を温度１００℃で実施した点にある。その結果、焼成後の固形分は、図３に示すＸＲＤ（Ｘ線解析測定）の測定結果のパターンと同じもので、カトイトのままであることが確認され、マイエナイトは生じなかった。そのために、最後の循環工程を実施することはできなかった。
【図１】
0005920823.tif 000002
【図２】
0005920823.tif 000003
【図３】
0005920823.tif 000004
【図４】
0005920823.tif 000005